(57)【要約】【課題】摩耗やピッチングを抑えることができて、長寿命化を図ることが可能なロッカーアーム及びバルブを提供する。【解決手段】バルブ受け部の受け面又はバルブ先端部に、微小凹形状のくぼみをランダムに無数に設ける。くぼみを設けた面の面粗さパラメータＲｙniが０．４μｍ≦Ｒｙni≦１．０μｍの範囲内である。Ｓｋ値が−１．６以下である。これにより、バルブ受け部の受け面が高い油膜形成能力を奏し、低粘度、希薄潤滑下で油膜厚さが極端に薄い条件下でも、長寿命を得ることができる。【選択図】図１
2007177733.tif 000002
【特許請求の範囲】
【請求項１】
バルブ受け部にてバルブの先端部を受けるアーム式動弁装置のロッカーアームにおいて、少なくともバルブ受け部の受け面に、微小凹形状のくぼみをランダムに無数に設け、前記くぼみを設けた面の面粗さパラメータＲｙniが０．４μｍ≦Ｒｙni≦１．０μｍの範囲内であり、かつ、Ｓｋ値が−１．６以下であることを特徴とするアーム式動弁装置のロッカーアーム。
【請求項２】
バルブ受け部にてバルブの先端部を受けるアーム式動弁装置のロッカーアームにおいて、少なくともバルブ受け部の受け面に、微小凹形状のくぼみをランダムに無数に設け、前記くぼみの平均面積が３０〜１００μｍ２の範囲内で、かつ、Ｒｙmaxが０．４〜１．０μｍの範囲内であることを特徴とするアーム式動弁装置のロッカーアーム。
【請求項３】
バルブ受け部にてバルブの先端部を受けるアーム式動弁装置のロッカーアームにおいて、少なくともバルブ受け部の受け面に、微小凹形状のくぼみをランダムに無数に設け、前記くぼみを設けた面におけるくぼみの面積率が５〜２０％の範囲内であり、かつ、前記くぼみを設けた面の面粗さのパラメータＲｙmaxが０．４〜１．０μｍの範囲内であることを特徴とするアーム式動弁装置のロッカーアーム。
【請求項４】
先端部がロッカーアームに当接するアーム式動弁装置のバルブにおいて、少なくとも先端部のアーム接触面に、微小凹形状のくぼみをランダムに無数に設け、前記くぼみを設けた面の面粗さパラメータＲｙniが０．４μｍ≦Ｒｙni≦１．０μｍの範囲内であり、かつ、Ｓｋ値が−１．６以下であることを特徴とするアーム式動弁装置のバルブ。
【請求項５】
先端部がロッカーアームに当接するアーム式動弁装置のバルブにおいて、少なくとも先端部のアーム接触面に、微小凹形状のくぼみをランダムに無数に設け、前記くぼみの平均面積が３０〜１００μｍ２の範囲内で、かつ、Ｒｙmaxが０．４〜１．０μｍの範囲内であることを特徴とするアーム式動弁装置のバルブ。
【請求項６】
先端部がロッカーアームに当接するアーム式動弁装置のバルブにおいて、少なくとも先端部のアーム接触面に、微小凹形状のくぼみをランダムに無数に設け、前記くぼみを設けた面におけるくぼみの面積率が５〜２０％の範囲内であり、かつ、前記くぼみを設けた面の面粗さのパラメータＲｙmaxが０．４〜１．０μｍの範囲内であることを特徴とするアーム式動弁装置のバルブ。
【発明の詳細な説明】
【技術分野】
【０００１】
この発明は、アーム式動弁装置のロッカーアーム及びバルブに関する。
【背景技術】
【０００２】
カムの回転によって吸収バルブあるいは排気バルブを開閉させるようにしたロッカーアームを用いたアーム式動弁装置には、揺動自在に支持されたロッカーアームの上方にカムシャフトを配置したエンドピボットタイプと、ロッカーアームの下方にカムシャフトを配置したセンターピボットタイプとがある。
【０００３】
エンドピボットタイプは、カムシャフトに設けられたカムによりロッカーアームを押し下げてバルブを開放させるようにするものであり、センターピボットタイプはカムシャフトに設けられたカムによりロッカーアームの一端部を押し上げ、ロッカーアームの他端部でバルブを開放させるようにするものである。
【０００４】
エンドピボットタイプの場合、ロッカーアームのバルブ受け部とがすべり接触するため、バルブ受け部が耐久性に優れる必要がある。このため、従来には、耐久性を改善しようとしたものがある（特許文献１）。
【０００５】
前記特許文献１に記載のロッカーアームでは、そのバルブとの接触部にダイアモンドライクカーボン膜を形成している。また、ダイアモンドライクカーボン膜の表面粗さＲｙ（最大高さμｍ）を３．２以下とするとともに、ダイアモンドライクカーボン膜の厚さを１．０〜５．０μｍとし、密着性を４０Ｎ以上としている。
【０００６】
【特許文献１】特開２００２−９７９０６号公報
【発明の開示】
【発明が解決しようとする課題】
【０００７】
しかしながら、バルブ受け部はすべり接触のため、摩耗、ピッチングが発生しやすいという問題があり、前記特許文献１に記載のように、ダイアモンドライクカーボン膜を形成しても、潤滑油が十分に供給されないため、摩耗やピッチングを十分に抑えることができない場合がある。
【０００８】
本発明の課題は、摩耗やピッチングを抑えることができて、長寿命化を図ることが可能なアーム式動弁装置のロッカーアーム及びバルブを提供することにある。
【課題を解決するための手段】
【０００９】
上記の課題を解決するため、本発明のアーム式動弁装置のロッカーアームは、バルブ受け部にてバルブの先端部を受けるアーム式動弁装置のロッカーアームにおいて、少なくともバルブ受け部の受け面に、微小凹形状のくぼみをランダムに無数に設け、前記くぼみを設けた面の面粗さパラメータＲｙniが０．４μｍ≦Ｒｙni≦１．０μｍの範囲内であり、かつ、Ｓｋ値が−１．６以下であることを特徴とする。
【００１０】
パラメータＲｙniとは、基準長毎最大高さの平均値すなわち、粗さ曲線から、その平均線の方向に基準長さだけ抜き取り、この抜き取り部分の山頂線と谷底線との間隔を粗さ曲線の縦倍率の方向に測定した値である（ISO 4287:1997）。
【００１１】
また、パラメータＳｋとは、粗さ曲線の歪み度（スキューネス）を指し（ISO 4287:1997）、凹凸分布の非対称性を知る目安の統計量である。ガウス分布のような対称な分布ではＳｋ値は０に近くなり、凹凸の凸部を削除した場合は負、逆の場合は正の値をとることになる。
【００１２】
本発明のアーム式動弁装置のロッカーアームでは、くぼみを設けた面（接触部）の面粗さパラメータＲｙniを０．４μｍ以上、１．０μｍ以下の範囲内に規定することで、希薄潤滑下でも油膜切れを防ぐことが可能となり、極端に油膜厚さが薄い条件下でも長寿命を得ることができる。また、受け部のＳｋ値を幅方向、円周方向とも−１．６以下とすることにより、微小凹形状のくぼみが油溜りとなり、圧縮されても滑り方向、直角方向への油のリークは少なく、油膜形成に優れ、表面損傷を極力抑える効果が発揮される。
【００１３】
あるいはバルブ受け部にてバルブの先端部を受けるアーム式動弁装置のロッカーアームにおいて、少なくともバルブ受け部の受け面に、微小凹形状のくぼみをランダムに無数に設け、前記くぼみの平均面積が３０〜１００μｍ２の範囲内で、かつ、Ｒｙmaxが０．４〜１．０μｍの範囲内であることを特徴とする。
【００１４】
あるいはバルブ受け部のくぼみの平均面積を３０〜１００μｍ２の範囲内に規定するとともに、前記くぼみを設けた面の面粗さパラメータＲｙmaxを０．４〜１．０μｍの範囲内に設定することで、油膜形成能力を向上させることができるため、希薄潤滑下で極端に油膜厚さが薄い条件下でも長寿命を得ることができる。
【００１５】
あるいはバルブ受け部にてバルブの先端部を受けるアーム式動弁装置のロッカーアームにおいて、少なくともバルブ受け部の受け面に、微小凹形状のくぼみをランダムに無数に設け、前記くぼみを設けた面におけるくぼみの面積率が５〜２０％の範囲内であり、かつ、前記くぼみを設けた面の面粗さのパラメータＲｙmaxが０．４〜１．０μｍの範囲内であることを特徴とする。
【００１６】
あるいはバルブ受け部のくぼみを設けた面におけるくぼみの面積率を５〜２０％の範囲内に規定するとともに、前記くぼみを設けた面の面粗さパラメータＲｙmaxを０．４〜１．０μｍの範囲内に設定することで、油膜形成能力を向上させることができるため、希薄潤滑下で極端に油膜厚さが薄い条件下でも長寿命を得ることができる。
【００１７】
本発明のアーム式動弁装置のバルブは、先端部がロッカーアームに当接するアーム式動弁装置のバルブにおいて、少なくとも先端部のアーム接触面に、微小凹形状のくぼみをランダムに無数に設け、前記くぼみを設けた面の面粗さパラメータＲｙniが０．４μｍ≦Ｒｙni≦１．０μｍの範囲内であり、かつ、Ｓｋ値が−１．６以下であることを特徴とする。
【００１８】
本発明のアーム式動弁装置のバルブでは、希薄潤滑下でも油膜切れを防ぐことが可能となり、極端に油膜厚さが薄い条件下でも長寿命を得ることができる。また、微小凹形状のくぼみが油溜りとなり、圧縮されても滑り方向、直角方向への油のリークは少なく、油膜形成に優れ、表面損傷を極力抑える効果が発揮される。
【００１９】
あるいは先端部がロッカーアームに当接するアーム式動弁装置のバルブにおいて、少なくとも先端部のアーム接触面に、微小凹形状のくぼみをランダムに無数に設け、前記くぼみの平均面積が３０〜１００μｍ２の範囲内で、かつ、Ｒｙmaxが０．４〜１．０μｍの範囲内であることを特徴とする。
【００２０】
あるいは先端部がロッカーアームに当接するアーム式動弁装置のバルブにおいて、少なくとも先端部のアーム接触面に、微小凹形状のくぼみをランダムに無数に設け、前記くぼみを設けた面におけるくぼみの面積率が５〜２０％の範囲内であり、かつ、前記くぼみを設けた面の面粗さのパラメータＲｙmaxが０．４〜１．０μｍの範囲内であることを特徴とする。
【発明の効果】
【００２１】
以上のように、本発明によると、微小凹形状のくぼみをランダムに無数に設けることによって、接触面（受け面やバルブ先端部）が微小粗面となって油膜が形成しやくなる。しかもこのくぼみが油溜まりとなるため、すべり面の油膜形成が確実に行える。このため、温度上昇の低減が可能となるとともに、接触面（受け面やバルブ先端部）での金属接触を緩和でき、摩耗やピッチングを抑えることができて、低粘度、希薄潤滑下で油膜厚さが極端に薄い条件下でも、長寿命を得ることができる。
【発明を実施するための最良の形態】
【００２２】
以下に、本発明の実施形態を図面に基づいて説明する。
【００２３】
図１に、ロッカーアームにより弁の開閉を行う内燃焼機関の動弁機構を示す。この動弁機構は、ロッカーアーム５１と、ロッカーアーム５１に付設されるローラ５２の上方に配置されるカム５３等を備え、前記ロッカーアーム５１の揺動にてバルブ５４を開閉する。この動弁機構はエンドピボットタイプである。
【００２４】
ロッカーアーム５１の中央部に前記ローラ５２の軸部５２ａが支持されている。また、ロッカーアーム５１の一端部（反弁側）にはアジャストスクリュー５５が付設されている。このアジャストスクリュー５５が支持部材（ピボット受け）５６にて受けられている。すなわち、アジャストスクリュー５５は半球面状の凸曲部５７を有し、この凸曲部５７がピボット受け５６の凹曲面５８に嵌合している。なお、アジャストスクリュー５５は、その軸部５９がロッカーアーム５１の一端部（反弁側）に螺着され、ロッカーアーム５１の一端部の上端から突出した突出部にナット５０が螺着されて、位置決めされている。また、ロッカーアーム５１の他端部（弁側）にはスリット６０が設けられ、スリット６０が連結片６１にて連結されている。
【００２５】
バルブ５４は、バルブステム部６２と、バルブステム６２に外嵌される弾発部材６３とを備える。バルブステム部６２の小径部６４にスペーサ６５が嵌合されるとともに、このスペーサ６５に支持部材６６が外嵌されている。この支持部材６６にて弾発部材６３の上端を受けている。また、弾発部材６３の下端は固定部６７にて受けられている。
【００２６】
そして、バルブステム部６２の先端部（上端部）が連結片６１に当接している。すなわち、バルブステム部６２の上端面７１と、連結片６１の下面７３とが接触している。なお、連結片６１の下面７３が凸曲面とされる。
【００２７】
前記のように構成された動弁機構では、カム５３が回転することにより、ロッカーアーム５１を押し下げ、この押し下げによって、連結片６１に当接しているバルブステム部６２を下方へ押し下げ、バルブ５４を開放状態とする。また、カム５３が回転することにより、カム５３によるロッカーアーム５１の押し下げ力を解除すれば、弾発部材６３による弾発力でバルブステム部６２が上昇して、バルブ５４が閉状態となる。
【００２８】
この場合、前記したように、バルブステム部６２の上端面７１と連結片６１の下面７３とが接触する。このため、バルブステム部６２の上端面７１がロッカーアーム５１側と接触するアーム接触面となり、連結片６１の下面７３がバルブ５４側と接触するバルブ側の受け面となる。
【００２９】
そこで、本発明では、バルブ５４のアーム接触面及びロッカーアーム５１の受け面に、微小凹形状のくぼみをランダムに無数に設け、前記くぼみを設けた面の面粗さパラメータＲｙniが０．４μｍ≦Ｒｙni≦１．０μｍの範囲内であり、かつ、Ｓｋ値が−１．６以下に設定する。
【００３０】
あるいは前記くぼみの平均面積が３０〜１００μｍ２の範囲内で、かつ、Ｒｙmaxが０．４〜１．０μｍの範囲内とする。
【００３１】
あるいは前記くぼみを設けた面におけるくぼみの面積率が５〜２０％の範囲内であり、かつ、前記くぼみを設けた面の面粗さのパラメータＲｙmaxが０．４〜１．０μｍの範囲内とする。
【００３２】
なお、前記のような微小粗面を得るための表面加工処理としては、特殊なバレル研摩によると所望の仕上げ面を得ることができるが、これに限らず、例えばショット等を用いてもよい。
【００３３】
上記のように、本発明では、くぼみを設けた面の面粗さパラメータＲｙniを０．４μｍ以上、１．０μｍ以下の範囲内に規定することで、希薄潤滑下でも油膜切れを防ぐことが可能となり、極端に油膜厚さが薄い条件下でも長寿命を得ることができる。また、接触面（バルブ５４のアーム接触面及びロッカーアーム５１の受け面）のＳｋ値を幅方向、円周方向とも−１．６以下とすることにより、微小凹形状のくぼみが油溜りとなり、圧縮されても滑り方向、直角方向への油のリークは少なく、油膜形成に優れ、表面損傷を極力抑える効果が発揮される。
【００３４】
また、接触面（バルブ５４のアーム接触面及びロッカーアーム５１の受け面）のくぼみの平均面積を３０〜１００μｍ２の範囲内に規定するとともに、前記くぼみを設けた面の面粗さパラメータＲｙmaxを０．４〜１．０μｍの範囲内に設定することで、油膜形成能力を向上させることができるため、希薄潤滑下で極端に油膜厚さが薄い条件下でも長寿命を得ることができる。
【００３５】
あるいは接触面（バルブ５４のアーム接触面及びロッカーアーム５１の受け面）のくぼみを設けた面におけるくぼみの面積率を５〜２０％の範囲内に規定するとともに、前記くぼみを設けた面の面粗さパラメータＲｙmaxを０．４〜１．０μｍの範囲内に設定することで、油膜形成能力を向上させることができるため、希薄潤滑下で極端に油膜厚さが薄い条件下でも長寿命を得ることができる。
【００３６】
従って、本発明のロッカーアーム及びバルブは、低粘度、希薄潤滑下で油膜厚さが極端に薄い条件下でも、長寿命を得ることができる。
【００３７】
ところで、バルブ５４のアーム接触面とロッカーアーム５１の受け面とのどちらか一方に、本発明に係る表面性状を満たす表面処理を施しても、十分に長寿命等の効果を得ることができる。しかしながら、バルブ５４のアーム接触面とロッカーアーム５１の受け面の両方に、本発明に係る表面性状を満たす表面処理を施すのがより一層の効果がある。
【実施例１】
【００３８】
本発明の有用性を示すために、転がり軸受の寿命評価と歯車の寿命評価を行った。転がり軸受はインナレース（相手軸）アウタレース（外輪）と、歯車の歯面は相手側の歯面と転がり接触および滑り接触をし、その接触はバルブ受け部とバルブの接触状態に準じた形態となる。従って、バルブ受け部とバルブの評価は、転がり軸受と歯車の寿命評価で評価できると考えられる。以下に、パラメータＲｙni、Ｒｙmax、Ｓｋ、Ｒｑniの測定方法、条件の一例を示す。これらのパラメータで表される表面性状を一ヶ所の測定値でも代表値として信頼できるが、たとえば直径方向に対向する二ヶ所を測定するとよい。
パラメータ算出規格：JIS B 0601:1994（サーフコム  JIS 1994）
カットオフ種別：ガウシアン
測定長さ：５λ
カットオフ波長：０．２５ｍｍ
測定倍率：×１００００
測定速度：０．３０ｍｍ／ｓ
測定箇所：対象物中央部
測定数：２
測定装置：面粗さ測定器サーフコム１４００Ａ（東京精密株式会社）
【００３９】
また、くぼみの定量的測定を行うには、対象物表面を拡大し、その画像から市販されている画像解析システムにより定量化できる。さらには、特開２００１−１８３１２４に開示されている表面性状検査方法及び表面性状検査装置を用いれば、安定して精度良く測定することができる。この方法は、曲率を有する検査表面に光を照射して検査表面をカメラで撮影し、このカメラで撮影された検査表面の画像の輝度を測定して、この測定された輝度の明部と暗部のコントラストで形成される明暗パターンにより、検査表面の表面性状を検査する表面性状検査方法であって、光をカメラの光軸方向に合致させて照射し、測定される画像の輝度分布がピーク値を示す位置を、カメラの光軸上に一致させるように、検査表面を位置決めすることにより、検査表面の曲率に起因するシェーディング（輝度分布）を抑制するものである。また、光をカメラの光軸方向に合致させて照射し、測定される画像の輝度分布について、この輝度分布がピーク値を示す位置に相当する検査表面の部位を原点とし、曲率の対称軸を一つの軸とする直交二次元座標で、直交する各座標軸に沿う一次元の輝度分布をそれぞれ近似関数で近似し、これらの近似関数を用いて、画像の輝度分布を除去するように、輝度分布のピーク値を基準値として、座標各位置に相当する測定された画像の輝度を補正し、この補正された輝度の明暗パターンにより検査表面の表面性状を検査することにより、シェーディングのない明暗パターンで表面性状を検査することができる。測定条件はたとえば次のとおりである。また、くぼみの面積率、平均面積を測定する場合、上記のパラメータと同様に、一ヶ所の測定値でも代表値として信頼できるが、たとえば二ヶ所を測定するとよい。
面積率：観察視野範囲で２値化閾値（（明部の輝度＋暗部の輝度）／２）よりも小さい画素（黒）の占める割合
平均面積：黒の面積の合計／総数
観察視野：８２６μｍ×６２０μｍ
測定箇所：対象物中央部
測定数：２
【００４０】
図２は供試転がり軸受の一例を示しており、この転がり軸受１０は転動体として針状ころ１２を外輪１３に組み込んだ針状ころ軸受であり、針状ころ１２で相手軸１４を支持するようになっている。針状ころ表面に、仕上面の異なる表面処理を施した複数種類の針状ころ軸受を製作し、寿命試験を行なった結果について説明する。寿命試験に用いた針状ころ軸受は、図３に示すように、外径Ｄｒ＝３３ｍｍ、内径ｄｒ＝２５ｍｍ、針状ころ１２の直径Ｄ１＝４ｍｍ、長さＬ＝２５．８ｍｍで、１５本の針状ころを用いた保持器１５付きの軸受である。試験軸受として針状ころの表面粗さ仕上の異なる３種類を製作した。すなわち、研削後スーパーフィニッシュを施した軸受Ａ（比較例）と、微小凹形状のくぼみをランダムに無数に形成した軸受Ｂ（比較例）、軸受Ｃ（参考例）、軸受Ｄ（参考例）とである。各試験軸受の針状ころにおける仕上面状況を図４〜図６に示す。具体的には、図４は軸受Ａの表面粗さ、図５は軸受Ｂの表面粗さ、図６は軸受Ｃ及び軸受Ｄの表面粗さをそれぞれ示す。また、各試験軸受の表面仕上面の特性値パラメータ一覧を表１に示す。なお、軸方向面粗さＲｑni（Ｌ）と周方向面粗さＲｑni（Ｃ）の比Ｒｑni（Ｌ／Ｃ）については、軸受Ｂ、Ｃ及びＤは１．５以下であり、軸受Ａは１．０前後の値である。また、結晶粒度の測定は、ＪＩＳ  Ｇ  ０５５１の鋼のオーステナイト結晶粒度試験方法に基づいて行った。
【００４１】
【表１】
2007177733.tif 000003
【００４２】
使用した試験装置は図７に概略図で示したようなラジアル荷重試験機１６で、回転軸１７の両側に試験軸受１０を取り付け、回転と荷重を与えて試験を行なうものである。試験に用いたインナレース（相手軸）の仕上は研摩仕上のＲa０．１０〜０．１６μｍである。アウタレース（外輪）も共通である。試験条件は以下のとおりである。
軸受ラジアル荷重：２０００ｋｇｆ
回転数：４０００ｒｐｍ
潤滑剤：クリセクオイルＨ８（試験条件で２ｃｓｔ）
【００４３】
図８に油膜パラメータΛ＝０．１３の下での寿命試験結果を示す。同図の縦軸が寿命時間（ｈ）を表している。同図に示すように、軸受Ａが７８ｈ、軸受Ｂが８２ｈであったのに対して軸受Ｃは１０５ｈ、軸受Ｄは１２１ｈであった。このデータから明らかなように、針状ころ表面が本発明に係る表面形状を満たすように表面処理された軸受Ｃ及びＤは、油膜パラメータΛ＝０．１３という低粘度、希薄の非常に過酷な潤滑条件下でも長寿命効果を得ることができる。従って、バルブ５４のアーム接触面とロッカーアーム５１の受け面を上記数値範囲に設定した本発明に係るロッカーアーム５１やバルブ５４は、高い長寿命効果を得ることができる。
【実施例２】
【００４４】
次に、図９に示す平歯車疲労試験機を使用して歯車のピッチング試験を実施し、ピッチング強度を評価した。図９において、ドライブ側歯車３１（歯数２９枚）とドリブン側歯車３２（歯数３０枚）は各々の回転軸３３、３４の片側に取付けられており、ドライブ側の軸３３が図示しないモータにより駆動されている。また、ドライブ側の軸３３に取付けてある負荷レバー３５及び重錘３６によりトルクを負荷する構造となっている。ドライブ側歯車３１は、本発明に係る表面処理の有無で２種類を用意した。試験条件等の詳細は、表２のとおりである。
【００４５】
【表２】
2007177733.tif 000004
【００４６】
歯車ピッチング試験のデータを表３、表４及び表５に示す。表３はドライブ側及びドリブン側の何れの歯車にも表面処理を施していない場合（ａ）の結果（比較例）を示し、表４はドライブ側歯車の歯面に、本発明に係る表面性状を満たすように表面処理を施したものを使用した場合（ｂ）の結果（実施例）を示し、表５はドライブ側歯車及びドリブン側歯車の歯面に、本発明に係る表面性状を満たすように表面処理を施したものを使用した場合（ｃ）の結果（実施例）をそれぞれ示す。これらより、ピッチング寿命が、（ａ）の場合に比べ、（ｂ）の場合では２倍以上向上し、（ｃ）の場合では３倍以上向上していることが確認できる。
【００４７】
【表３】
2007177733.tif 000005
【００４８】
【表４】
2007177733.tif 000006
【００４９】
【表５】
2007177733.tif 000007
【図面の簡単な説明】
【００５０】
【図１】本発明のロッカーアームとバルブとが使用された内燃焼機関の動弁機構の簡略図である。
【図２】針状ころ軸受の断面図である。
【図３】寿命試験に用いた針状ころ軸受の断面図である。
【図４】試験軸受Ａにおける仕上げ面状況を示す粗さ曲線図である。
【図５】試験軸受Ｂにおける仕上げ面状況を示す粗さ曲線図である。
【図６】試験軸受Ｃ及びＤにおける仕上げ面状況を示す粗さ曲線図である。
【図７】試験装置の部分断面図である。
【図８】寿命試験結果を示すグラフである。
【図９】平歯車試験機の部分斜視図である。
【符号の説明】
【００５１】
５１   ロッカーアーム
５４   バルブ
【図１】
2007177733.tif 000008
【図２】
2007177733.tif 000009
【図３】
2007177733.tif 000010
【図４】
2007177733.tif 000011
【図５】
2007177733.tif 000012
【図６】
2007177733.tif 000013
【図７】
2007177733.tif 000014
【図８】
2007177733.tif 000015
【図９】
2007177733.tif 000016